(57)【特許請求の範囲】
【請求項１】
プラスチック成形品であって、容器１１の注出口１２に施蓋される栓体１３と、該栓体１３の上部に設けた円筒状の水平軸受部１４と、該水平軸受部１４内に回転可能に密に嵌合する円筒状コック１５と、該円筒状コック１５の先端に設けた開口するコック注出口部１６と、該円筒状コック１５の末端の閉塞部に設けたコック回転用レバー１７と、前記コック注出口部１６に嵌合して施蓋するキャップ体１８との互いに嵌合部にて嵌合する部品からなり、前記コック回転用レバー１７による円筒状コック１５の回転により、栓体１３の注出孔１３ａと水平軸受部１４の注出孔１４ａと円筒状コック１５の注出孔１５ａが互いに連通して、容器１１内の内容物Ｌが円筒状コック１５の先端に設けたコック注出口部１６より注出可能な互いに嵌合部にて嵌合するプラスチック成形品から構成されるプラスチック製嵌合部品であって、前記円筒状コック１５は、線状低密度ポリエチレン、ポリプロピレン、ポリエチレンテレフタレート、アクリルから選ばれるプラスチック成形樹脂の配合成分総量１００重量部に対してクレー、カオリンから選ばれるスリップ剤が、０．２〜０．６重量部又は０．３〜０．５重量部、好ましくは０．４重量部添加されて、前記水平軸受部１４内にて回転可能に密に嵌合しつつ摺接可動し、且つ該円筒状コック１５の先端に設けたコック注出口部１６と該コック注出口部１６に嵌合して施蓋する前記キャップ１８のうち、いずれか一方又は両方の嵌合部１の嵌合面２が粗面状態を呈していて、該コック注出口部１６とキャップ体１８との互いの嵌合部１が粗面の嵌合面２を介して摺接可動することを特徴とするプラスチック製の内容物注出用嵌合部品。
【請求項２】
前記嵌合面２が、シボ付け加工成形用金型を用いてシボ付け成形加工により粗面状態を呈していることを特徴とする請求項１記載のプラスチック製の内容物注出用嵌合部品。
【請求項３】
前記嵌合面２が、ブラスト加工により粗面状態を呈していることを特徴とする請求項１記載のプラスチック製の内容物注出用嵌合部品。
【請求項４】
前記嵌合面２の表面粗さ測定（ＪＩＳ  Ｂ０６０１）による１０個所平均表面粗さ（ＲZ ）が１〜３０μｍであることを特徴とする請求項１乃至３のいずれか１項記載のプラスチック製の内容物注出用嵌合部品。
【発明の詳細な説明】
【技術分野】
【０００１】
本発明は、プラスチック成形品であって、嵌合部を嵌合して組み付ける２個乃至２個以上のプラスチック製嵌合部品に関し、特に嵌合面を摺接可動させる嵌合部を備えたプラスチック製の内容物注出用嵌合部品に関する。
【背景技術】
【０００２】
プラスチック成形部品であって、互いに、その各部品の嵌合部を嵌合して組み付けるプラスチック製嵌合部品としては、その各部品の嵌合部の境界面である嵌合面を互いに直線的にスライドさせたり回動させたりして摺接可動させる必要のあるプラスチック製嵌合部品がある。
【０００３】
このようなプラスチック製嵌合部品の嵌合面を、より円滑に摺接可動させるために、従来よりプラスチック成形用の樹脂中にスリップ剤を添加することが行われている。
【０００４】
しかしながら、スリップ剤の添加量の多少によっては、プラスチック製嵌合部品の嵌合部の嵌合性や密着性が弱くなったり、円滑な摺接可動が得られなかったり、また嵌合して組み付けた後の製品が実用的使用に耐えなくなったりする場合があり、プラスチック成形用樹脂とスリップ剤との配合比率の設定調整には、かなりの精度と調整労力を必要としていた。
【発明の開示】
【発明が解決しようとする課題】
【０００５】
本発明は、プラスチック成形用樹脂とスリップ剤との配合比率の設定の調整労力を軽減できるようにするとともに、スリップ剤の添加によりプラスチック製の内容物注出用嵌合部品の嵌合部の嵌合性や密着性の向上、及び円滑な摺接可動の向上を得ることにある。
【課題を解決するための手段】
【０００６】
本発明の請求項１に係る発明は、プラスチック成形品であって、容器１１の注出口１２に施蓋される栓体１３と、該栓体１３の上部に設けた円筒状の水平軸受部１４と、該水平軸受部１４内に回転可能に密に嵌合する円筒状コック１５と、該円筒状コック１５の先端に設けた開口するコック注出口部１６と、該円筒状コック１５の末端の閉塞部に設けたコック回転用レバー１７と、前記コック注出口部１６に嵌合して施蓋するキャップ体１８との互いに嵌合部にて嵌合する部品からなり、前記コック回転用レバー１７による円筒状コック１５の回転により、栓体１３の注出孔１３ａと水平軸受部１４の注出孔１４ａと円筒状コック１５の注出孔１５ａが互いに連通して、容器１１内の内容物Ｌが円筒状コック１５の先端に設けたコック注出口部１６より注出可能な互いに嵌合部にて嵌合するプラスチック成形品から構成されるプラスチック製嵌合部品であって、前記円筒状コック１５は、線状低密度ポリエチレン、ポリプロピレン、ポリエチレンテレフタレート、アクリルから選ばれるプラスチック成形樹脂の配合成分総量１００重量部に対してクレー、カオリンから選ばれるスリップ剤が、０．２〜０．６重量部又は０．３〜０．５重量部、好ましくは０．４重量部添加されて、前記水平軸受部１４内にて回転可能に密に嵌合しつつ摺接可動し、且つ該円筒状コック１５の先端に設けたコック注出口部１６と該コック注出口部１６に嵌合して施蓋する前記キャップ１８のうち、いずれか一方又は両方の嵌合部１の嵌合面２が粗面状態を呈していて、該コック注出口部１６とキャップ体１８との互いの嵌合部１が粗面の嵌合面２を介して摺接可動することを特徴とするプラスチック製の内容物注出用嵌合部品である。
【０００７】
本発明の請求項２に係る発明は、上記請求項１に係るプラスチック製の内容物注出用嵌合部品において前記嵌合部２が、シボ付け加工成形用金型を用いてシボ付け成形加工により粗面状態を呈していることを特徴とするプラスチック製の内容物注出用嵌合部品である。
【０００８】
本発明の請求項３に係る発明は、上記請求項１に係るプラスチック製の内容物注出用嵌合部品において前記嵌合面２が、ブラスト加工により粗面状態を呈していることを特徴とするプラスチック製の内容物注出用嵌合部品である。
【０００９】
本発明の請求項４に係る発明は、上記請求項１乃至３のいずれか１項に係るプラスチック製の内容物注出用嵌合部品において、前記嵌合面２の表面粗さ測定（ＪＩＳ  Ｂ０６０１）による１０個所平均表面粗さ（ＲZ ）が、１〜３０μｍであることを特徴とするプラスチック製の内容物注出用嵌合部品である。
【発明の効果】
【００１０】
本発明プラスチック製の内容物注出用嵌合部品は、プラスチック成形品であって、互いに嵌合部にて嵌合する２個以上の部品からなり、前記各々部品のうち、互いに嵌合部にて嵌合し合う全ての部品、若しくはいずれかの部品における少なくとも一方の部品には、スリップ剤が添加され、且つ該部品のうち少なくとも一方又は他方又は両方の部品の嵌合部１の嵌合面２が粗面状態を呈するようにしたので、嵌合部を嵌合して組み付ける２個乃至２個以上のプラスチック製嵌合部品における、特に嵌合面を摺接可動させる嵌合部を備え、各部品の嵌合部の境界面である嵌合面を互いに直線的にスライドさせたり回動させたりして摺接可動させる必要のあるプラスチック製嵌合部品において、嵌合面を円滑に摺接可動させるためにプラスチック成形用の樹脂中に添加するスリップ剤の添加量を抑制し、互いの嵌合部の嵌合面の嵌合性及び密着性が低下しない程度に減量して設定しても、部品嵌合部１の嵌合面２に粗面状態が設けられているので、その嵌合面２の粗面によって嵌合面を円滑に摺接可動させることができるようになり、スリップ剤の添加量調整が容易になる。
【００１１】
そのために、スリップ剤の添加によるプラスチック製嵌合部品の嵌合部の嵌合性や密着性の向上とともに、円滑な摺接可動の向上が達成でき、スリップ剤の添加量の多少によって、プラスチック製嵌合部品の嵌合部の嵌合性や密着性が弱くなったり、円滑な摺接可動が得られなかったり、また嵌合して組み付けた後の製品が実用的使用に耐えなくなったりするトラブルを解消できるものである。
【発明を実施するための最良の形態】
【００１２】
本発明の請求項１に係るプラスチック製の内容物注出用嵌合部品について、以下に詳細に説明すれば、図１は本発明のプラスチック製嵌合部品の一例を説明する斜視図であり、例えば、図１に示すようにプラスチック成形品である部品Ａと、部品Ｂと、部品Ｃの３個の部品から構成され、各々部品Ａ、Ｂ、Ｃには、それぞれ互いに嵌合可能な嵌合部１、１を備えていてる。
【００１３】
一実施例としては、前記各々部品Ａ、Ｂ、Ｃのうち、互いに嵌合部１、１にて嵌合し合う全ての部品、即ち、部品Ａと部品Ｂ、及び部品Ｂと部品Ｃにおける、少なくとも一方の部品、即ち、部品Ａと部品Ｂのうちの一方の部品Ａ又Ｂと、部品Ｂと部品Ｃのうちの一方の部品Ｂ又Ｃには、スリップ剤が添加されてプラスチック成形されている。
【００１４】
そして、上記部品Ａと部品Ｂのうちの一方の部品Ａ又は他方の部品Ｂ又は両方の部品Ａ
とＢのそれぞれ嵌合部１の嵌合面２、及び上記部品Ｂと部品Ｃのうちの一方の部品Ｂ又は他方の部品Ｃ又は両方の部品ＢとＣのそれぞれ嵌合部１の嵌合面２が、粗面状態を呈しているものである。
【００１５】
また、他の実施例としては、前記各々部品Ａ、Ｂ、Ｃのうち、互いに嵌合部１、１にて嵌合し合ういずれかの部品、即ち、部品Ａと部品Ｂ、又は部品Ｂと部品Ｃにおける、少なくとも一方の部品、即ち、部品Ａと部品Ｂのうちのいずれか一方の部品Ａ又はＢ、あるいは部品Ｂと部品Ｃのうちのいずれか１方の部品Ｂ又はＣには、スリップ剤が添加されてプラスチック成形されている。
【００１６】
そして、上記部品Ａと部品Ｂのうちの一方の部品Ａ又は他方の部品Ｂ又は両方の部品ＡとＢのそれぞれ嵌合部１の嵌合面２、又は上記部品Ｂと部品Ｃのうちの一方の部品Ｂ又は他方の部品Ｃ又は両方の部品ＢとＣのそれぞれ嵌合部１の嵌合面２が、粗面状態を呈しているものである。
【００１７】
上記各部品Ａ、Ｂ、Ｃのプラスチック成形においては、線状低密度ポリエチレン、ポリプロピレン、ポリエチレンテレフタレート、アクリルなどの合成樹脂が使用でき、この合成樹脂に添加するスリップ剤としては、クレー、カオリンなどが使用でき、そのスリップ剤の添加量は、プラスチック成形樹脂の配合成分総量１００重量部に対して、０．２〜０．６重量部又は０．３〜０．５重量部、好ましくは０．４重量部程度が適当である。
【００１８】
上記プラスチック製嵌合部品の前記嵌合部１の嵌合面２に施す粗面状態は、前記嵌合面２の表面粗さ測定（ＪＩＳ  Ｂ０６０１）による１０個所平均表面粗さ（ＲZ ）が、１〜３０μｍ程度となるように施される。
【００１９】
嵌合面２の粗面化には、シボ付け加工成形用金型を用いてシボ付け成形加工により、嵌合面２を粗面状態を呈するように加工してもよいし、ブラスト加工により粗面状態を呈するように加工してもよい。
【００２０】
本発明の請求項２に係るプラスチック製の内容物注出用嵌合部品について、以下に詳細に説明すれば、図２は、本発明のプラスチック製の内容物注出用嵌合部品の一例を説明する斜視図であり、例えば、図２に示すようにプラスチック成形品である容器１１と、該容器１１の注出口１２に施蓋される栓体１３と、該栓体１３の上部に設けた円筒状の水平軸受部１４と、該水平軸受部１４内に回転可能に密に嵌合する円筒状コック１５と、該円筒状コック１５の先端に設けた開口するコック注出口部１６と、該円筒状コック１５の末端の閉塞部に設けたコック回転用レバー１７と、前記コック注出口部１６に嵌合して施蓋するキャップ体１８との部品からなる。
【００２１】
各々プラスチック成形部品である容器１１の注出口１２には、筒状の水平軸受部１４を設けた栓体１３が施蓋され、該水平軸受部１４の嵌合部１としての筒内には、その筒内周の嵌合面２に、円筒状コック１５が、そのコック１５外周の嵌合部１としての嵌合面２が密に摺接して、本発明のプラスチック製の内容物注出用嵌合部品は、図３の全体斜視図、図４の部分側断面図に示すように回転可能に嵌合（嵌入）する。なお、図４に示す１９は、水平軸受部１４とキャップ体１８とを連結するプラスチックテープ部である。
【００２２】
また、該円筒状コック１５の先端に設けた開口するコック注出口部１６には、その注出口部１６外周の嵌合部１としての嵌合面２に、キャップ体１８が、そのキャップ体１８の筒内周の嵌合部１としての嵌合面２が密に摺接し嵌合して施蓋される。
【００２３】
図３に示すように嵌合して組み立てられたプラスチック成形部品である容器１１内の内
容物は、コック回転用レバー１７により円筒状コック１５を所定角度に回転させることにより円筒状コック１５の先端に設けたコック注出口部１６より注出可能となっている。
【００２４】
図２に示す栓体１３に設けた注出孔１３ａと、水平軸受部１４に設けた注出孔１４ａと、円筒状コック１５に設けた注出孔１５ａとを、コック回転用レバー１７により円筒状コック１５を所定角度に回転させて互いに連通させ、図３に示すように容器１１内の内容物Ｌを、円筒状コック１５の先端に設けたコック注出口部１６より注出することができるものである。
【００２５】
本発明において、前記円筒状コック１５には、スリップ剤が添加されてプラスチック成形されており、該円筒状コック１５の先端に設けたコック注出口部１６と、該コック注出口部１６に嵌合して施蓋する前記キャップ１８のうち、いずれか一方、又は両方の嵌合部１の嵌合面２は、粗面状態を呈しているものである。
【００２６】
上記プラスチック製の内容物注出用嵌合部品のプラスチック成形においては、線状低密度ポリエチレン、ポリプロピレン、ポリエチレンテレフタレート、アクリルなどの合成樹脂が使用でき、この合成樹脂に添加するスリップ剤としては、オレイン酸アマイド系のスリップ剤［例えば、ライオン・アクゾ（株）製の（商標名）アーモスリップＣＤ；（外観）ビーズ；（融点）９０℃、又は（商標名）アーモスリップＨＴパウダー；（外観）パウダー；（融点）１００℃、又は（商標名）アーモスリップＣＰパウダー；（外観）パウダー；（融点）７３℃、又は（商標名）アーモスリップＣＰビーズ；（外観）ビーズ；（融点）７３℃、又は（商標名）アーモスリップＥ；（外観）パウダー；（融点）８２℃、又は（商標名）アーモスリップＥ−Ｙ；（外観）パウダー；（融点）８２℃など］が使用でき、そのスリップ剤の添加量は、プラスチック成形樹脂の配合成分総量１００重量部に対して、０．２〜０．６重量部又は０．３〜０．５重量部の範囲、好ましくは０．４重量部程度が適当である。
【００２７】
上記プラスチック製の内容物注出用嵌合部品の前記嵌合部１の嵌合面２に施す粗面状態は、前記嵌合面２の表面粗さ測定（ＪＩＳ  Ｂ０６０１）による１０個所平均表面粗さ（ＲZ ）が、１〜３０μｍ程度となるように施されている。
【００２８】
上記嵌合面２の粗面化には、シボ付け加工成形用金型を用いてシボ付け成形加工により、嵌合面２を粗面状態を呈するように加工してもよいし、ブラスト加工により粗面状態を呈するように加工してもよい。
【図面の簡単な説明】
【００２９】
【図１】本発明のプラスチック製の内容物注出用嵌合部品の一例を説明する組み立て斜視図。
【図２】本発明のプラスチック製の内容物注出用嵌合部品の他の例を説明する組み立て斜視図。
【図３】本発明のプラスチック製の内容物注出用嵌合部品の他の例を説明する組み立て完成斜視図。
【図４】本発明のプラスチック製の内容物注出用嵌合部品の他の例を説明する部分側断面図。
【符号の説明】
【００３０】
Ａ、Ｂ、Ｃ…嵌合部品
１１…プラスチック容器  １２…注出口  １３…栓体  １４…水平軸受部
１５…円筒状コック  １６…コック注出口部  １７…コック回転用レバー
１８…キャップ体  １９…プラスチックテープ部
【図１】
0004635441.tif 000002
【図２】
0004635441.tif 000003
【図３】
0004635441.tif 000004
【図４】
0004635441.tif 000005